(57)【要約】【課題】光の反射率が高い銀又は銀合金からなる反射膜を保護するための保護膜を、薄くすることにより効率的に成膜でき、また成膜速度が低いために薄くても均一に成膜できるようにするとともに、薄くても緻密なものとすることにより単独膜で十分に高いガスバリア性を有するようにして、銀又は銀合金からなる反射膜の硫化と凝集を抑制し反射率の低下を防止することができるようにする。【解決手段】基体１１と、基体１１上に成膜された銀又は銀合金よりなる反射膜１２と、反射膜１２上に膜厚が２ｎｍ以上８ｎｍ以下であり且つ波長６３３ｎｍの屈折率が１．５２５以上である酸化アルミニウムよりなる保護膜１３と、保護膜１３上に成膜された透明樹脂よりなる樹脂膜１４とを含む灯具用リフレクタ。【選択図】図１
2014047375.tif 000002
【特許請求の範囲】
【請求項１】
基体と、
前記基体上に成膜された銀又は銀合金よりなる反射膜と、
前記反射膜上に膜厚が２ｎｍ以上８ｎｍ以下であり且つ波長６３３ｎｍの屈折率が１．５２５以上である酸化アルミニウムよりなる保護膜と、
前記保護膜上に成膜された透明樹脂よりなる樹脂膜とを含む灯具用リフレクタ。
【請求項２】
前記保護膜の膜厚が２ｎｍ以上５ｎｍ未満である請求項１記載の灯具用リフレクタ。
【請求項３】
前記反射膜の膜厚が１００ｎｍ以上３００ｎｍ以下である請求項１又は２記載の灯具用リフレクタ。
【請求項４】
前記樹脂膜の膜厚が１μｍ以上２０μｍ以下である請求項１、２又は３記載の灯具用リフレクタ。
【請求項５】
前記樹脂膜が、透明樹脂塗料をスプレー塗布して成膜されたものである請求項１、２、３又は４記載の灯具用リフレクタ。
【請求項６】
前記反射膜は、０．２原子％を超え０．５原子％以下のビスマスと、０．３原子％以上０．５原子％以下のゲルマニウムと、１．０原子％以上２．０原子％以下の金とを含有し、残部が銀及び不可避不純物である銀合金よりなる請求項１、２、３、４又は５記載の灯具用リフレクタ。
【請求項７】
ＬＥＤを光源とする車両灯具に用いられるリフレクタであって、
樹脂よりなる基体と、
前記基体上に成膜された銀又は銀合金よりなる反射膜と、
前記反射膜上に膜厚が２ｎｍ以上８ｎｍ以下であり且つ波長６３３ｎｍの屈折率が１．５２５以上である酸化アルミニウムよりなる保護膜と、
前記保護膜上に成膜された透明樹脂よりなる樹脂膜とを含む車両灯具用リフレクタ。
【発明の詳細な説明】
【技術分野】
【０００１】
本発明は、車両のヘッドライトや室内外の照明灯等の各種灯具に用いられるリフレクタ（反射板）に関するものである。
【背景技術】
【０００２】
従来の灯具用のリフレクタは、反射率の高さや低コストの観点から、反射膜にＡｌ膜がよく用いられている。しかし、Ａｌ膜は光の反射率が８４〜８７％と、１０％以上の光をロスしており、反射効率が良くないという問題を抱えている。
【０００３】
そのため、反射膜にＡｌ膜より反射率の高いＡｇ膜を用いることについて開発がなされているが、Ａｇは硫化して黒色化したり、ハロゲン化銀を基点にマイグレーションを起こし斑点のように凝集したりしやすく、これらの不具合によりＡｇ膜の反射率が低下するという問題を抱えている。特に、例えば車両灯具は、通気フィルターを通じて外部の空気を取り入れており、その際、空気中に含まれる硫化物やハロゲン化合物も車両灯具内に進入するため、前述のＡｇ膜の硫化・凝集が発生しやすい。
【０００４】
そのため、特許文献１には、車両灯具用反射板において、Ａｇ合金の第１層にＢｉ、Ｇｅ、Ａｕを所定量含有させることにより、Ａｇの凝集と硫化を抑制し、第１層の上にＳｉ酸化物の第２層を（好ましくはスパッタリングにより）積層することにより、第１層のＡｇ合金膜を外部環境から遮断し、第２層の上にシリコーン変性アクリル樹脂で構成される透明樹脂の第３層を積層することにより、外部環境中に存在する水分や硫黄含有物質やハロゲン化物から第１層のＡｇ合金膜をより完全に遮断する技術が開示されている。
【０００５】
また、特許文献１には、Ａｌ酸化物膜を第２層として用いた場合、Ｓｉ酸化物を用いた場合に比べて特に耐硫化性（Ａｇ合金膜の硫化を防ぐ性能を意味すると考えられる。）が劣っており、また、成膜速度がＳｉ酸化物に比べて約１／１０以下であり生産性が著しく低いことから、第２層としてＳｉ酸化物を選択したことが記載されている。
【０００６】
次に、特許文献２には、照明器具やヘッドランプ用の反射膜において、Ａｇ合金薄膜の第１層にＡｕ、Ｐｔ、Ｐｄ、Ｂｉ、希土類元素を含有させることにより、Ａｇの耐凝集性を維持し、第１層の上にＳｉ、Ａｌ、Ｔｉから選ばれる１種以上の金属の酸化膜（ＳｉＯｘ、ＡｌＯｘ、ＴｉＯｘ）或いは酸窒化膜で形成され膜厚が５ｎｍ以上、５０ｎｍ以下の第２層を（実施例ではスパッタリングにより）積層することにより、Ａｇの耐凝集性や耐硫化性を改善し、第２層の上に水濡れ性の悪いプラズマ重合膜で形成され膜厚が１０ｎｍ以上、１００ｎｍ以下の第３層を積層することにより、水分の浸入を抑えてハロゲンイオンの透過をも防止し、第１層でのＡｇの凝集をなくす技術が開示されている。
【先行技術文献】
【特許文献】
【０００７】
【特許文献１】特開２０１１−２５２１８７号公報
【特許文献２】特開２００８−１９００３６号公報
【発明の概要】
【発明が解決しようとする課題】
【０００８】
しかし、特許文献１で使用されているＳｉ酸化物の第２層は、本発明者の検討によると、膜厚が薄いとガスバリア性が低いことが判明している。また、Ｓｉ酸化物は成膜速度が早いため、薄い膜を均一に形成しにくい。酸化物を厚く成膜すればガスバリア性は向上するが、そのためには膨大な加工時間を要し、また高出力をかけると加熱により樹脂基体が溶解する温度まで上昇することから連続製造が困難であり、膜厚が１０ｎｍを超えると衝撃によってクラックが生じ、クラックを基点に硫化・凝集が発生するという問題がある。また、特許文献１の発明は、Ｓｉ酸化物の第２層と、シリコーン変性アクリル樹脂の第３層との組み合わせを必須とし、この組み合わせのみでしか効果が発揮されないものであるため、従来のアクリル樹脂塗料等を使用することができないとか、第３層に塗装ハジキやぶつ不良があった場合、その周辺の第１層は第２層のみでは保護できず黒色化し反射率不良を起こすという問題がある。
【０００９】
また、特許文献１には、前記のとおりＡｌ酸化物膜はＳｉ酸化物に比べて耐硫化性（Ａｇ合金膜の硫化を防ぐ性能）が劣っている旨が記載されている。このＡｌ酸化物膜はどのように成膜されたものか不明であるが、本発明との対比では、緻密性の低い（したがって屈折率の低い）Ａｌ酸化物膜であったため、ガスバリア性が低かったのではないかと推認される。
【００１０】
次に、特許文献２には、第２層のＳｉ、Ａｌ、Ｔｉの酸化膜或いは酸窒化膜について、「膜厚は、５ｎｍ以上、５０ｎｍ以下とする必要がある。・・・膜厚が５ｎｍ未満であると、形成されるピンホールの数が多くなりすぎてその表面にプラズマ重合膜を積層しても硫化を止めることができない。なお、この第２層の膜厚は、好ましくは１０ｎｍ以上とすれば更に良い。」と記載されているとおり、膜厚５ｎｍ程度で既に相当数のピンホールがあることが示唆されており、実施例１の表１でもＳｉＯｘの膜厚７ｎｍで硫化点数１であり、よって好ましくは膜厚１０ｎｍ以上とされている。また、実施例２では、第２層の一例としてＡｌＯｘ膜を成膜しているが、その膜厚は２０ｎｍもある。さらに、特許文献２には、第２層のＳｉ、Ａｌ、Ｔｉの酸化膜或いは酸窒化膜の単独では、Ａｇの凝集や硫化による変色を防止することはできないとの記載がある（特許文献２の段落００１６〜００１９）。これらの記載によれば、特許文献２のＡｌＯｘは、本発明との対比では、緻密性の低い（したがって屈折率の低い）膜であったものと推認される。なお、前記実施例２では、実施例１と同様に図１に示すスパッタリング装置を用いてＡｌＯｘを成膜したことが記載されているが、そのスパッタリング条件は不明である。
【００１１】
また、特許文献２で好ましいとされているように、ＡｌＯｘ膜を膜厚１０ｎｍ以上に成膜する場合、特許文献１に記載のとおりただでさえ成膜速度がＳｉ酸化物に比べて遅いのに、それを厚く成膜するのであるから、生産性が著しく低くなる。また、本発明者の検討では、膜厚１０ｎｍ以上のＡｌＯｘ膜は、衝撃によってクラックが生じ、クラックを基点に硫化・凝集が発生するという問題も判明している。
【００１２】
そこで、本発明の目的は、光の反射率が高い銀又は銀合金からなる反射膜を保護するための保護膜を、薄くすることにより効率的に成膜でき、また成膜速度が低いために薄くても均一に成膜できるようにするとともに、薄くても緻密なものとすることにより単独膜で十分に高いガスバリア性を有するようにして、銀又は銀合金からなる反射膜の硫化と凝集を抑制し反射率の低下を防止することができるようにし、また、衝撃に対しクラックが入り難いようにし、さらに、その上の樹脂膜には、保護膜及び反射膜の傷付き防止性を持たせる程度で済み、必ずしもガスバリア性を持たせなくてもよいため、汎用の透明樹脂塗料を用いることができ、仮に樹脂膜に塗装ハジキやぶつ不良があっても保護膜のみで反射膜の反射率不良を防止できるようにすることにある。
【課題を解決するための手段】
【００１３】
本発明者は、Ａｇ膜の保護膜としての酸化アルミニウムの可能性を種々検討したところ、前述のとおり、特許文献１でＳｉ酸化物に比べて耐硫化性が劣っているとして選択されなかったＡｌ酸化物膜は、緻密性が低かったことに原因があると推認でき、緻密性の高い酸化アルミニウム膜はむしろＳｉ酸化物に比べて耐硫化性が高いことを見出すとともに、特許文献２でＡｌ酸化物等の膜厚は膜厚１０ｎｍ以上が好ましいとされていたのは、やはり緻密性が低かったためであると推認できた。そして、酸化アルミニウム膜は屈折率の高いものほど緻密性が高いことから、屈折率により緻密性を記述することができ、具体的には、スパッタリングにより成膜された、膜厚が２ｎｍ以上８ｎｍ以下であり且つ波長６３３ｎｍの屈折率が１．５２５以上である酸化アルミニウムよりなる保護膜であれば、前記目的を達成できることを見出して本発明に至った。
【００１４】
本発明の灯具用リフレクタは、基体と、前記基体上に成膜された銀又は銀合金よりなる反射膜と、前記反射膜上に膜厚が２ｎｍ以上８ｎｍ以下であり且つ波長６３３ｎｍの屈折率が１．５２５以上である酸化アルミニウムよりなる保護膜と、前記保護膜上に成膜された透明樹脂よりなる樹脂膜とを含むものである。
【００１５】
本発明の車両灯具用リフレクタは、ＬＥＤを光源とする車両灯具に用いられるリフレクタであって、樹脂よりなる基体と、前記基体上に成膜された銀又は銀合金よりなる反射膜と、前記反射膜上に膜厚が２ｎｍ以上８ｎｍ以下であり且つ波長６３３ｎｍの屈折率が１．５２５以上である酸化アルミニウムよりなる保護膜と、前記保護膜上に成膜された透明樹脂よりなる樹脂膜とを含むものである。
【００１６】
本発明の各要素の態様を以下に例示する。
【００１７】
１．基体
リフレクタの基体は、リフレクタとしての必要形状を有しているものであれば、特定の材料によるものに限定されない。基体の材料としては、樹脂、金属、セラミック等を例示できる。但し、本発明は、保護膜を薄くしているため、保護膜の成膜を例えばスパッタリングにより行う場合に基体をあまり加熱しないことから、樹脂等の熱に弱い材料よりなる基体を用いる場合に好適である。樹脂としては、ポリエチレンテレフタレート樹脂（ＰＥＴ）、ポリブチレンテレフタレート樹脂（ＰＢＴ）等のポリエステル樹脂や、ポリカーボネート樹脂（ＰＣ）、ポリフェニレンスルファイド樹脂（ＰＰＳ）、ポリエーテルイミド樹脂（ＰＥＩ）等を例示できる。
【００１８】
２．反射膜
銀又は銀合金よりなる反射膜としたのは、Ａｌ膜よりも光の反射率が高いからである。
銀合金は、特に限定されないが、ビスマス（Ｂｉ）、ゲルマニウム（Ｇｅ）、金（Ａｕ）を含むことが好ましい。なぜなら、ビスマスを含むことで、高温下における銀の凝集を抑制することができて反射膜の耐熱性が向上するからである。ゲルマニウムを含むことで、硫化水素（ＨＳ）等の硫化物による銀の硫化を抑制することができて反射膜の耐硫化性が向上し、硫化物による反射膜の変色（黒色化）を抑えられるからである。金を含むことで、ハロゲン化銀を基点とした銀のマイグレーションが抑制されて、ハロゲンによる銀の凝集を抑えられるからである。また、ビスマス、ゲルマニウム及び金以外の残部が銀及び不可避不純物であることがより好ましい。なぜなら、ビスマス、ゲルマニウム及び金以外の残部が銀及び不可避不純物よりなる、即ち、略銀よりなることで、反射膜の光反射率を高くすることができるからである。
ビスマスの含有率は、特に限定されないが、０．２原子％を超え０．５原子％以下であることが好ましい。なぜなら、０．２原子％以下では反射膜の耐熱性の向上が小さく、０．５原子％を超えると反射膜の反射率が低下するおそれがあるからである。
ゲルマニウムの含有率は、特に限定されないが、０．３原子％以上０．５原子％以下であることが好ましい。なぜなら、０．３原子％未満では反射膜の耐硫化性の向上が小さく、０．５原子％を超えると反射膜の反射率が低下するおそれがあるからである。
金の含有率は、特に制限されないが、１．０原子％以上２．０原子％以下であることが好ましい。なぜなら、１．０原子％未満ではハロゲン化銀を基点とした銀のマイグレーションを抑制することができないおそれがあり、２．０原子％を超えると銀のマイグレーションを抑制する効果は略同じであり、高コストになるからである。
【００１９】
反射膜の膜厚は、特に限定されないが、１００ｎｍ以上３００ｎｍ以下であることが好ましい。なぜなら、１００ｎｍ未満では膜厚が薄いために反射膜を透過する光が多くなり反射膜の反射率が低くなる傾向となり、３００ｎｍを超えても反射膜の反射率がほぼ増加しないのにコストが高くなるためである。
【００２０】
３．保護膜
波長６３３ｎｍの屈折率が１．５２５以上である酸化アルミニウムよりなる保護膜を用いたのは、同膜の単独で十分に高いガスバリア性（硫化物やハロゲン化合物を含んだ空気の遮断性）を有するようにして、銀又は銀合金からなる反射膜の硫化と凝集を抑制し反射率の低下を防止するためである。前述のとおり、酸化アルミニウム膜は屈折率の高いものほど緻密性が高いことから、屈折率が１．５２５以上であることはそれに応じて緻密性が高いことを示している。緻密性が高いほど空孔等の欠陥は少ないため、ガスバリア性が高いと考えられるのである。なお、屈折率の上限は、特に限定されないが、敢えて言うならば、１．６５を例示できる。
【００２１】
この高緻密性の保護膜であっても、膜厚が２ｎｍ未満ではガスバリア性が低下する。一方、この保護膜の膜厚が８ｎｍを超えると、衝撃に対しクラックが入りやすくなり、クラックを基点に硫化・凝集が発生するおそれがあるだけでなく、成膜に長時間を要して効率が低下し、基体が熱に弱い樹脂等よりなる場合には溶解のおそれが生じるため連続加工が困難になる。そこで、ガスバリア性と耐クラック性を両立させるために、膜厚を２ｎｍ以上８ｎｍ以下とする必要がある。さらに、耐クラック性を高めるには、膜厚を２ｎｍ以上５ｎｍ未満とすることが好ましい。
【００２２】
この保護膜の成膜方法としては、特に限定されないが、スパッタリングによりスパッタエネルギ（スパッタリングの電力をターゲットの面積で除した値）が４Ｗ／ｃｍ２以上の条件で成膜する方法を好ましい例として例示できる。同例によれば、屈折率が１．５２５以上である酸化アルミニウムよりなる保護膜を容易に成膜できるからである。また、膜厚２ｎｍ以上８ｎｍという非常に薄い膜は、一般的には均一に成膜することが難しいが、酸化アルミニウムは、スパッタリングによる成膜速度が遅いことがかえって幸いし、均一に成膜することができる。
また、保護膜の成膜は、反射膜と同一のスパッタリング成膜装置内で連続して成膜することが好ましい。なぜなら、成膜した反射膜（銀又は銀合金の膜）に硫化物やハロゲン化物が付着することを防ぐことができるからである。
また、ターゲットに酸化アルミニウムを用いることで、不活性雰囲気（酸素が導入されていない雰囲気）中で保護膜を成膜できて成膜時の反射膜の酸化を防止できる。
【００２３】
４．樹脂膜
前記のとおり、本発明では、保護膜単独で十分に高いガスバリア性を有するようにしたため、透明樹脂よりなる樹脂膜には必ずしもガスバリア性を持たせることを要しない。このため、透明樹脂よりなる樹脂膜の主たる役割は、保護膜及び反射膜が引掻きや摺れによって傷付くことを防止することにあり、仮に樹脂膜に塗装ハジキやぶつ不良があっても保護膜のみで反射膜の反射率不良を防止することができる。
よって、透明樹脂よりなる樹脂膜は、保護膜及び反射膜の傷付き防止性を持つ程度のものでよく、これには種々の樹脂膜が適合するため、特定の材料又は成膜法によるものに限定されないが、成膜が容易であることから透明樹脂塗料をスプレー塗布して成膜されたものであることが好ましい。この透明樹脂塗料としては、特に限定されず、汎用のものでよく、アクリル樹脂系塗料、アクリルシリコン樹脂系塗料、ウレタン樹脂系塗料等を例示できる。
【００２４】
樹脂膜の膜厚は、特に限定されないが、１μｍ以上２０μｍ以下を例示できる。１μｍ未満では、保護膜及び反射膜の傷付き防止性が低下し、２０μｍを超えると樹脂膜による光の吸収が無視できなくなるからである。
【００２５】
５．灯具用リフレクタ
灯具用リフレクタは、特定の灯具に用いられるリフレクタに限定されず、車両のヘッドライト、フォグランプ、コーナリングランプ等の車両灯具や家屋の室内外の照明灯等の、各種灯具に用いられるリフレクタとして実施できる。但し、車両灯具は、車道に漂う空気中に含まれる硫化物やハロゲン化合物にさらされる過酷な環境で使用されるため、銀又は銀合金からなる反射膜の硫化と凝集を抑制できる本発明が特に好適である。
【発明の効果】
【００２６】
本発明によれば、光の反射率が高い銀又は銀合金からなる反射膜を保護するための保護膜を、薄くすることにより効率的に成膜でき、また成膜速度が低いために薄くても均一に成膜できるようにするとともに、薄くても緻密なものとすることにより単独膜で十分に高いガスバリア性を有するようにして、銀又は銀合金からなる反射膜の硫化と凝集を抑制し反射率の低下を防止することができるようにし、また、衝撃に対しクラックが入り難いようにし、さらに、その上の樹脂膜には、保護膜及び反射膜の傷付き防止性を持たせる程度で済み、必ずしもガスバリア性を持たせなくてもよいため、汎用の透明樹脂塗料を用いることができ、仮に樹脂膜に塗装ハジキやぶつ不良があっても保護膜のみで反射膜の反射率不良を防止できるようにすることができる。
【図面の簡単な説明】
【００２７】
【図１】本発明の実施例の灯具用リフレクタの一部の断面模式図である。
【図２】同灯具用リフレクタを用いた第一形態の車灯体の斜視図である。
【図３】同車灯体の断面図である。
【図４】同灯具用リフレクタを用いた第二形態の車灯体の断面図である。
【図５】同灯具用リフレクタを用いた第三形態の車灯体の断面図である。
【図６】スパッタリング装置のチャンバーの模式図である。
【発明を実施するための形態】
【実施例】
【００２８】
本発明の実施例の灯具用リフレクタ１０は、図１に示すように、ポリカーボネート樹脂よりなる基体１１と、基体１１上に成膜されたＡｇ合金よりなる反射膜１２と、反射膜１２上に成膜された酸化アルミニウムよりなる保護膜１３と、保護膜１３上に成膜された透明樹脂塗料よりなる樹脂膜１４とを備えている。また、図２〜５に示すように、車灯体（車両灯具）２０、３０、４０のリフレクタ２１、２２、３１、４１として用いられる。
【００２９】
図２、３に示す第一形態の車灯体２０は、レンズ２３を透過して遠方を照らす光源となる上側ＬＥＤユニット２４と、近傍を照らす光源となる下側ＬＥＤユニット２５とを備えたロービーム用２灯タイプの車灯体である。そして、灯具用リフレクタ１０は、上側ＬＥＤユニット２４の光を反射する上部リフレクタ２１、及び下側ＬＥＤユニット２５の光を反射する下部リフレクタ２２に使用されている。
【００３０】
図４に示す第二形態の車灯体３０は、ＬＥＤユニット３４からなる一つの光源を備えたロービーム用１灯タイプの車灯体である。そして、灯具用リフレクタ１０は、ＬＥＤユニット３４の光を反射するリフレクタ３１に使用されている。
【００３１】
図５に示す第三形態の車灯体４０は、ＬＥＤユニット４４からなる一つの光源を備えたハイビーム用１灯タイプの車灯体である。そして、灯具用リフレクタ１０は、ＬＥＤユニット４４の光を反射するリフレクタ４１に使用されている。
【００３２】
灯具用リフレクタ１０の製造工程について説明する。
【００３３】
（１）成形工程
ポリカーボネート樹脂を射出成形することで、使用される車灯体のリフレクタの形状に合わせた基体１１を成形した。
【００３４】
（２）プラズマ処理工程
図６に示すように、成形された基体１１をチャンバー５０内の固定治具５４に取付け、チャンバー５０内を１．０×１０−３Ｐａ以下となるように減圧した。その後、ガス導入口５３からチャンバー内にアルゴン（Ａｒ）ガスを導入してチャンバー内の圧力を０．３０Ｐａに調整し、第一槽のＲＦプラズマ槽において基体１１にプラズマ処理を行った。
【００３５】
（３）反射膜成膜工程
次に、第二槽のＤＣスパッタ槽において、銀合金（０．３５原子％のビスマス（Ｂｉ）と、０．４原子％のゲルマニウム（Ｇｅ）と、１．５原子％の金（Ａｕ）を含有し、残部が銀及び不可避不純物）のターゲット５２（直径が２９０ｍｍ、厚さが５ｍｍ）を固定治具５４に取付けた基体１１に対し正対させてセットした。なお、ターゲット５２は、基体１１との最小間隔が１５０ｍｍになるようにしてパッキングプレート５１に取付けられている。そして、ターゲット５２にＤＣ（直流）電力を印加してプラズマを発生させ、１ｋＷの電力でターゲット５２をアルゴンガススパッタリングすることによって、基体１１上に銀合金よりなる反射膜１２を膜厚が１５０ｎｍになるように成膜した。
【００３６】
（４）保護膜成膜工程
次に、第三槽のＲＦスパッタ槽において、酸化アルミニウム（Ａｌ２Ｏ３）のターゲット５２を固定治具５４に取付けた基体１１に対し正対させてセットした。なお、ターゲット５２は、基体１１との最小間隔が１５０ｍｍになるようにしてパッキングプレート５１に取付けられている。そして、チャンバー５０内の圧力を０．３０Ｐａとなるように調整し、ターゲット５２にＲＦ（高周波）電力を印加してアルゴンガスにてプラズマを発生させ、ターゲット５２をアルゴンガススパッタリングすることによって、反射膜１２上に酸化アルミニウムよりなる保護膜１３を成膜した。
【００３７】
（５）樹脂膜成膜工程
次に、チャンバー５０内から基体１１を取出し、透明樹脂塗料をスプレー塗布し、硬化させて、保護膜１３上に透明樹脂よりなる樹脂膜１４を成膜して、車灯体に用いられる灯具用リフレクタ１０を得た。
【００３８】
次に、保護膜及び樹脂膜の影響を次のようにして調べた。
【００３９】
（Ａ）保護膜の材料と膜厚の影響
保護膜の材料及び膜厚による影響（特に反射膜への影響）を調べるため、ターゲットに酸化アルミニウム又は二酸化ケイ素（ＳｉＯ２）を用い、膜厚が１〜１６ｎｍの保護膜（酸化アルミニウム膜又は二酸化ケイ素膜）を成膜した試料及び保護膜がない試料を作成し、反射膜の耐硫化性とクラックの有無とについて測定し、その結果を表１に示す。
【００４０】
【表１】
2014047375.tif 000003
【００４１】
各試料の作成は、次のように行った。
成形工程は、ポリカーボネート樹脂製の矩形状（７０ｍｍ×１４０ｍｍ）の板（厚さ２ｍｍ）を基体に用いたことから、省略した。
プラズマ処理工程は上記（１）のように行った。
反射膜成膜工程は上記（２）のように行った。
保護膜成膜工程は、第三槽のＲＦスパッタ槽において、酸化アルミニウム又は二酸化ケイ素のターゲット（直径が２９０ｍｍ、厚さが５ｍｍ）５２をポリカーボネート樹脂の基体１１に対し１５０ｍｍ離れた状態で正対させてセットした。そして、チャンバー５０内の圧力を０．３０Ｐａとなるように調整し、ターゲット５２にＲＦ（高周波）電力を印加してアルゴンガスにてプラズマを発生させ、３ｋＷの電力でターゲット５２をアルゴンガススパッタリングすることによって、反射膜１２上に酸化アルミニウム又は二酸化ケイ素よりなる保護膜１３を膜厚が１〜１６ｎｍになるように成膜した。なお、比較例１は、この保護膜成膜工程を行わなかった。
樹脂膜成膜工程は、保護膜１３上にアクリル樹脂系塗料（東洋工業塗料社の商品名ＲＴ−１６０）をスプレー塗布し、８０℃で１０分間加熱して硬化させて、無色透明なアクリル樹脂よりなる樹脂膜を膜厚が７．５μｍになるように成膜した。
【００４２】
このように作成された試料について、反射膜の評価を下記のようにして行った。
【００４３】
＜反射膜のクラック＞
試料を目視により観察して、反射膜のクラック（ひび割れ）の有無を調べ、評価した。
◎：反射膜にクラックなし
×：反射膜にクラックあり
【００４４】
＜耐硫化性＞
硫化試験前後の反射率を測定して、耐硫化性を評価した。
・硫化試験
５％硫化アンモニウム水溶液が入れられた容器内の気相中（発煙状態）で試料を２４時間暴露して試験を行った。
・反射率測定
分光光度計（島津製作所社のＵＶ−２４５０）を用いて、３００〜８００ｎｍの波長範囲で試料の反射率を測定した。なお、反射膜にクラックが発生しているものは、クラックのない部位で測定した。
・評価
硫化試験前後の反射率から次のように評価した。
◎：硫化試験後の反射率の低下が２％未満
×：硫化試験後の反射率の低下が２％以上
【００４５】
酸化アルミニウムよりなる保護膜を膜厚が２ｎｍ以上８ｎｍ以下になるように成膜した試料（実施例１〜７）は、耐硫化性が高く、且つ反射膜にひび割れが発生しなかった。
一方、二酸化ケイ素よりなる保護膜を成膜した試料（比較例８〜２０）は、耐硫化性が低かった。
保護膜がない試料（比較例１）と、酸化アルミニウムよりなる保護膜の膜厚が薄い（１ｎｍ）又は厚い（１６ｎｍ）試料（比較例２、７）も耐硫化性が低かった。
酸化アルミニウムよりなる保護膜の膜厚が厚い（９ｎｍ以上１４ｎｍ以下）の試料（比較例３〜６）は、耐硫化性は高いものの、反射膜にひび割れが発生した。
【００４６】
（Ｂ）保護膜の膜質の影響
保護膜の膜質（屈折率）による反射膜への影響を調べるため、スパッタリング条件（ターゲットサイズとＲＦ電力）を変えて成膜した試料を作成し、反射膜の耐硫化性について測定し、その結果を表２に示す。
【００４７】
【表２】
2014047375.tif 000004
【００４８】
各試料の作成は、保護膜成膜工程のみを次に示すように変更した以外は、上記試料の作成と同じである。
【００４９】
実施例８は、酸化アルミニウムのターゲット５２に直径が７６ｍｍのものを用い、スパッタパワーが２２Ｗ／ｃｍ２になるよう、スパッタリングの電力を１ｋＷにして保護膜成膜工程を行った。具体的には、第三槽のＲＦスパッタ槽において、酸化アルミニウムのターゲット（直径が７６ｍｍ、厚さが５ｍｍ）５２を基体１１に対し１５０ｍｍ離れた状態で正対させてセットした。そして、チャンバー５０内の圧力を０．３０Ｐａとなるように調整し、ターゲット５２にＲＦ（高周波）電力を印加してアルゴンガスにてプラズマを発生させ、１ｋＷの電力でターゲット５２をアルゴンガススパッタリングすることによって、反射膜１２上に酸化アルミニウムよりなる保護膜１３を膜厚が５ｎｍになるように成膜した。
【００５０】
実施例９は、酸化アルミニウムのターゲット５２に直径が２９０ｍｍのものを用い、スパッタパワーが４Ｗ／ｃｍ２になるよう、スパッタリングの電力を３ｋＷにして保護膜成膜工程を行った。具体的には、第三槽のＲＦスパッタ槽において、酸化アルミニウムのターゲット（直径が２９０ｍｍ、厚さが５ｍｍ）５２を基体１１に対し１５０ｍｍ離れた状態で正対させてセットした。そして、チャンバー５０内の圧力を０．３０Ｐａとなるように調整し、ターゲット５２にＲＦ（高周波）電力を印加してアルゴンガスにてプラズマを発生させ、３ｋＷの電力でターゲット５２をアルゴンガススパッタリングすることによって、反射膜１２上に酸化アルミニウムよりなる保護膜１３を膜厚が５ｎｍになるように成膜した。
【００５１】
実施例１０は、酸化アルミニウムのターゲット５２に直径が２９０ｍｍのものを用い、スパッタパワーが６Ｗ／ｃｍ２になるよう、スパッタリングの電力を４ｋＷにして保護膜成膜工程を行った以外は、実施例９と同じように試料を作成した。
実施例１１は、酸化アルミニウムのターゲット５２に直径が２９０ｍｍのものを用い、スパッタパワーが７Ｗ／ｃｍ２になるよう、スパッタリングの電力を５ｋＷにして保護膜成膜工程を行った以外は、実施例９と同じように試料を作成した。
【００５２】
比較例２１は、酸化アルミニウムのターゲット５２に直径が２９０ｍｍのものを用い、スパッタパワーが３Ｗ／ｃｍ２になるよう、スパッタリングの電力を２ｋＷにして保護膜成膜工程を行った以外は、実施例９と同じように試料を作成した。
【００５３】
このように作成された試料について、保護膜の屈折率を測定した。また、反射膜の耐硫化性も測定した。なお、反射膜の耐硫化性については、上記のように行った。
【００５４】
＜屈折率＞
分光エリプソメータ（堀場製作所社のＵＶＩＳＥＬ）を用いて、入射角度７０度、波長範囲１．５〜５．０ｅＶ（２４８〜８２４ｎｍ）、１．５〜５．９ｅＶ（２１０〜８２６ｎｍ）で試料を測定し、保護膜の波長６３３ｎｍの屈折率を求めた。
【００５５】
スパッタパワーを４Ｗ／ｃｍ２以上にして、波長６３３ｎｍの屈折率が１．５２５以上となるように酸化アルミニウムの保護膜を成膜した試料（実施例８〜１１）は、耐硫化性が高かった。
一方、スパッタパワーを３Ｗ／ｃｍ２にして、波長６３３ｎｍの屈折率が１．４８９の酸化アルミニウムの保護膜を成膜した試料（比較例２１）は、耐硫化性が低かった。
【００５６】
（Ｃ）樹脂膜の膜厚の影響
樹脂膜の膜厚による影響を調べるため、酸化アルミニウムよりなる保護膜及びアクリル樹脂よりなる樹脂膜の膜厚を変えた試料を作成し、反射膜のクラックの有無について測定し、その結果を表３に示す。
【００５７】
【表３】
2014047375.tif 000005
【００５８】
各試料の作成は、保護膜成膜工程と、樹脂膜成膜工程とを次に示すように変更した以外は、上記試料の作成と同じである。
【００５９】
保護膜成膜工程は、酸化アルミニウムよりなる保護膜の膜厚が７〜１０ｎｍになるように成膜し、樹脂膜成膜工程は、アクリル樹脂系塗料（東洋工業塗料社の商品名ＲＴ−１６０）を用いて無色透明なアクリル樹脂よりなる樹脂膜を膜厚が２．５〜２０μｍになるように成膜した。
【００６０】
酸化アルミニウムよりなる保護膜の膜厚を７又は８ｎｍにし、アクリル樹脂よりなる樹脂膜の膜厚を２．５μｍ以上２０μｍ以下にした試料（実施例３１〜４６）は、反射膜にひび割れが発生しなかった。
一方、酸化アルミニウムよりなる保護膜の膜厚を９又は１０ｎｍにした試料（比較例３１〜４６）は、反射膜にひび割れが発生した。
【００６１】
（Ｄ）樹脂膜の材料の影響
樹脂膜の材料による反射膜への影響を調べるため、酸化アルミニウムよりなる保護膜の膜厚及び樹脂膜の材料（塗料）を変えた試料を作成し、反射膜のクラックの有無について測定し、その結果を表４に示す。
【００６２】
【表４】
2014047375.tif 000006
【００６３】
各試料の作成は、保護膜成膜工程と、樹脂膜成膜工程とを次に示すように変更した以外は、上記試料の作成と同じである。
【００６４】
保護膜成膜工程は、酸化アルミニウムよりなる保護膜の膜厚が７〜１０ｎｍになるように成膜し、樹脂膜成膜工程は、塗料にアクリルシリコン樹脂系塗料又はウレタン樹脂系塗料を用いて、無色透明なアクリルシリコン樹脂又はウレタン樹脂よりなる樹脂膜を膜厚が１０μｍになるように成膜した。
【００６５】
酸化アルミニウムよりなる保護膜の膜厚を７又は８ｎｍにし、アクリルシリコン樹脂又はウレタン樹脂よりなる樹脂膜を成膜した試料（実施例５１〜５４）は、反射膜にひび割れが発生しなかった。
一方、酸化アルミニウムよりなる保護膜の膜厚を９又は１０ｎｍにした試料（比較例５１〜５４）は、反射膜にひび割れが発生した。
【００６６】
なお、本発明は前記実施例に限定されるものではなく、発明の趣旨から逸脱しない範囲で適宜変更して具体化することもできる。
例えば、反射膜成膜工程のターゲットに銀を用いて、銀よりなる反射膜を成膜する。
【符号の説明】
【００６７】
１０    車灯体用リフレクタ
１１    基体
１２    反射膜
１３    保護膜
１４    樹脂膜
【図１】
2014047375.tif 000007
【図２】
2014047375.tif 000008
【図３】
2014047375.tif 000009
【図４】
2014047375.tif 000010
【図５】
2014047375.tif 000011
【図６】
2014047375.tif 000012